СПОСОБ ПРОДЛЕНИЯ ТЕХНОЛОГИЧЕСКОГО ИНТЕРВАЛА ТЕРМОРЕАКТИВНЫХ СМОЛ

1. Способ литьевого формования композитов, включающий следующие стадии:
приготовление неотвержденной полимерной смеси, содержащей термореактивную смолу и порошковый отвердитель, диспергированный в массе указанной термореактивной смолы, причем указанный порошковый отвердитель имеет температуру растворения, выше которой указанный порошковый отвердитель растворяется в указанной термореактивной смоле, и указанная неотвержденная смола находится при температуре формования и имеет вязкость формования;
нагревание указанной неотвержденной полимерной смеси до температуры растворения в течение достаточного времени для растворения указанного порошкового отвердителя и образования термически обработанной полимерной смеси;
охлаждение указанной термически обработанной полимерной смеси до температуры ниже указанной температуры растворения для получения низковязкой полимерной смеси;
введение указанной низковязкой полимерной смеси в форму, которая содержит волокнистую структуру;
выдерживание указанной низковязкой полимерной смеси в указанной форме при температуре выдерживания, которая ниже, чем указанная температура растворения, в течение достаточного времени выдерживания, чтобы пропитать указанную волокнистую структуру указанной низковязкой полимерной смесью; и
отверждение указанной низковязкой полимерной смеси при температуре отверждения.
2. Способ литьевого формования композитов по п.1, в котором указанная термореактивная смола представляет собой эпоксидную смолу и указанный порошковый отвердитель представляет собой аминный отвердитель.
3. Способ литьевого формования композитов по п.1, в котором вязкость указанной низковязкой полимерной смеси составляет от приблизительно 100 мПа·с до приблизительно 600 мПа·с.
4. Способ литьевого формования композитов по п.3, в котором вязкость указанной низковязкой полимерной смеси составляет приблизительно 150 мПа·с.
5. Способ литьевого формования композитов по п.1, в котором указанная вязкость формования составляет приблизительно от 200 мПа·с до 1000 мПа·с.
6. Способ литьевого формования композитов по п.1, в котором указанная температура формования составляет приблизительно от 65°C до 95°C.
7. Способ литьевого формования композитов по п.1, в котором указанная температура растворения составляет приблизительно от 140°C до 170°C.
8. Способ литьевого формования композитов по п.2, в котором указанная температура выдерживания имеет значение, которое по меньшей мере на 10°C ниже указанной температуры растворения.
9. Способ литьевого формования композитов по п.1, в котором указанная температура выдерживания составляет приблизительно от 100°C до 130°C.
10. Способ литьевого формования композитов по п.9, в котором указанное время выдерживания составляет по меньшей мере 80 минут.
11. Способ литьевого формования композитов по п.10, в котором указанное время выдерживания составляет по меньшей мере 100 минут.
12. Способ литьевого формования композитов по п.1, в котором указанная температура отверждения составляет приблизительно от 170°C до 210°C.
13. Способ продления времени, которое требуется полимерной смеси для достижения вязкости, составляющей 1000 мПа·с, в форме, в котором указанная полимерная смесь содержит термореактивную смолу, в которой диспергирован порошковый отвердитель, причем указанный способ включает следующие стадии:
нагревание указанной полимерной смеси до температуры растворения в течение достаточного времени для растворения указанного порошкового отвердителя с образованием термически обработанной полимерной смеси;
охлаждение указанной термически обработанной полимерной смеси с образованием низковязкой полимерной смеси перед введением указанной низковязкой полимерной смеси в указанную форму; и
введение указанной низковязкой полимерной смеси в указанную форму, причем температура внутри указанной формы является более низкой, чем указанная температура растворения.
14. Способ по п.13, в котором указанная термореактивная смола представляет собой эпоксидную смолу и указанный порошковый отвердитель представляет собой аминный отвердитель.
15. Способ по п.13, в котором вязкость указанной низковязкой полимерной смеси перед введением в указанную форму для литья смолы составляет приблизительно от 100 мПа·с до 600 мПа·с.
16. Способ по п.13, в котором указанная температура растворения составляет приблизительно от 140°C до 170°C.
17. Способ по п.13, в котором температура внутри указанной формы имеет значение, которое по меньшей мере на 10°C ниже, чем указанная температура растворения.
18. Способ по п.17, в котором температура внутри указанной формы составляет приблизительно от 100°C до 130°C.
19. Способ по п.17, в котором время, которое требуется указанной низковязкой полимерной смеси для достижения вязкости на уровне 1000 мПа·с, составляет по меньшей мере 80 минут.
20. Способ по п.17, в котором температура внутри указанной формы повышается до температуры отверждения указанной полимерной смеси после введения указанной низковязкой полимерной смеси в указанную форму для литья смолы.